(57)【要約】【課題】Ｎｉ基合金、Ｃｏ基合金等の耐熱合金の転削加工において、長期の使用にわたって、すぐれた耐欠損性を発揮する切削工具を提供する。【解決手段】ＷＣ基超硬合金製切削工具において、結合相成分であるＣｏの含有量は４〜１２質量％であり、また、結合相中には３〜２０質量％のＲｅが固溶し、硬質相のＷＣ粒子表面にはＲｅの拡散薄層が形成され、該拡散薄層は、ＷＣ粒子の表面から、その粒径の１〜１０％の深さ領域にわたって形成され、かつ、該領域における固溶Ｒｅ含有量は０．２〜７質量％であって、また、必要に応じて、超硬合金の成分として、ＶＣ、Ｃｒ３Ｃ２、ＴｉＣ、ＴａＣ、ＮｂＣを含有させ、あるいは、切削工具表面に硬質被覆層を蒸着形成する。【選択図】    図１
2011235410.tif 000002
【特許請求の範囲】
【請求項１】
結合相成分としてＣｏを含有し、残部が硬質相成分としてのＷＣおよび不可避不純物からなるＷＣ基超硬合金を工具基体とするＷＣ基超硬合金製切削工具において、
結合相成分であるＣｏの含有量は４〜１２質量％であり、また、結合相中にはＲｅが固溶しており、結合相中の平均Ｒｅ含有量は３〜２０質量％であり、さらに、硬質相を構成するＷＣ粒子表面には、Ｒｅの拡散薄層が形成されていることを特徴とするＷＣ基超硬合金製切削工具。
【請求項２】
上記Ｒｅの拡散薄層は、ＷＣ粒子の表面から、該ＷＣ粒子の粒径の１〜１０％の深さ領域にわたって形成され、かつ、該深さ領域における固溶Ｒｅ含有量は０．２〜７質量％であり、一方、ＷＣ粒子の内部側では、固溶Ｒｅ含有量は０．２質量％未満であることを特徴とする請求項１に記載のＷＣ基超硬合金製切削工具。
【請求項３】
上記ＷＣ基超硬合金製切削工具基体が、さらに、ＶＣ、Ｃｒ３Ｃ２、ＴｉＣ、ＴａＣ、ＮｂＣのうちから選ばれる１種または２種以上を合計で０．１〜２質量％含有することを特徴とする請求項１または２に記載のＷＣ基超硬合金製切削工具。
【請求項４】
請求項１乃至３のいずれか一項に記載のＷＣ基超硬合金製切削工具の表面に、硬質被覆層を蒸着形成してなる表面被覆ＷＣ基超硬合金製切削工具。
【発明の詳細な説明】
【技術分野】
【０００１】
この発明は、Ｎｉ基合金、Ｃｏ基合金等の耐熱合金の切削加工において、長期の使用にわたって優れた耐欠損性を発揮するＷＣ基超硬合金製切削工具（以下、ＷＣ基超硬工具という）および表面被覆ＷＣ基超硬合金製切削工具（以下、被覆ＷＣ基超硬工具という）に関するものである。
【背景技術】
【０００２】
従来から、耐摩耗性に優れた切削工具としては、例えば、結合相形成成分としてＣｏを含有し、残りがＷＣおよび不可避不純物からなるＷＣ基超硬合金、あるいは、さらに、ＶＣ、Ｃｒ３Ｃ２、ＴｉＣ、ＴａＣ、ＮｂＣのうちから選ばれる少なくとも１種以上を含有するＷＣ基超硬合金からなるＷＣ基超硬工具が知られているが、工具特性をさらに高めるために、合金成分としてＲｅをさらに含有させたＷＣ基超硬工具も開発されている。
例えば、特許文献１には、原料粉末としてのＷ、Ｃ、Ｒｅ等の粉末を混合・加熱処理した後、Ｃｏ粉末等と混合して圧粉成形体を得て、その後焼結することにより、ＷＣ基超硬工具（従来超硬工具１という）を作製することが述べられており、この従来超硬工具１では、図２に示すように、硬質相を構成するＷＣ粒子の粒子内部全体にわたって、０．１〜３ｗｔ％程度のＲｅがほぼ均一に固溶しており、このような組織を備えることによって、すぐれた靭性を発揮することが知られている。
また、特許文献２には、結合相中に２５ｗｔ％以上のＲｅを含有するＷＣ基超硬合金を固相焼結することによってＷＣ基超硬工具を作製することが示されており、このＷＣ基超硬工具（従来超硬工具２という）では、図３に示すように、結合相中に高融点のＲｅ成分が存在することから、高温硬さが向上することが知られている。
【先行技術文献】
【特許文献】
【０００３】
【特許文献１】特開２００４−２６３２５１号公報
【特許文献２】特表２００６−５１３１１９号公報
【発明の概要】
【発明が解決しようとする課題】
【０００４】
近年の切削装置の高性能化はめざましく、一方で切削加工に対する省力化および省エネ化、さらに、高能率化、低コスト化の要求は強く、また、切削工具の汎用化も求められているところであるが、例えば、特許文献１，２に示される従来超硬工具１、２を、通常条件の切削加工で用いた場合には特段の問題は生じない。
しかし、これを、特に、熱伝導率が小さく、切削加工時に切れ刃が高熱となるようなＮｉ基合金、Ｃｏ基合金等の耐熱合金の切削加工に用いた場合には、工具寿命の短命化が顕著となる。
つまり、例えば、従来超硬工具１では、ＷＣ粒子内部にＲｅが均一に固溶していることによって、ＷＣ粒子自体の靭性は向上するものの、その反面、ＷＣ粒子の熱伝導性が著しく低下するため、切刃部が過熱されやすくなり、その結果、熱塑性変形が発生しやすくなり、偏摩耗の発生を招きやすいという問題がある。
また、従来超硬工具２では、結合相中に多量のＲｅが存在することから結合相の高温硬さが向上する半面、硬質相であるＷＣ粒子と結合相との密着強度は低下し、さらに、Ｒｅが過剰に存在するような場合には、結合相自体の靭性が低下するために、チッピング、欠損を発生しやすくなるという問題が生じる。
【課題を解決するための手段】
【０００５】
そこで、本発明者等は、上述のような観点から、Ｎｉ基合金、Ｃｏ基合金等の耐熱合金等の切削加工に用いた場合でも、すぐれた耐欠損性、耐熱塑性変形性を発揮し、長期の使用に亘ってすぐれた切削性能を発揮するＷＣ基超硬工具について鋭意研究を行った結果、以下の知見を得た。
【０００６】
通常、ＷＣ基超硬合金からなる焼結体の製造は、特定の平均粒径のＷＣ粉末、Ｃｏ粉末とともに、必要に応じて、ＶＣ粉末、Ｃｒ３Ｃ２粉末、ＴｉＣ粉末、ＴａＣ粉末、ＮｂＣ粉末を所定割合になるように配合した原料粉末を湿式ボールミル中で混合し、成形した後、この圧粉成形体を所定の温度で所定時間焼結することにより製造している。
【０００７】
本発明者らは、上記通常のＷＣ基超硬合金焼結体の製造方法において、結合相形成成分であるＣｏ粉末に加えて、所定の平均粒径および所定の含有割合となるようにＲｅ粉末をさらに追加して添加配合することで原料粉末を調製し、これを１３８０〜１５００℃の範囲内の温度にて液相焼結し、さらに、所定の加圧雰囲気中で熱間静水圧プレス（ＨＩＰ）成形し、その後、圧力を保持したまま、少なくとも１１５０℃までを１℃／ｍｉｎ以下の冷却速度で徐冷することによって、硬質相を構成するＷＣ粒子表面に、Ｒｅの拡散薄層を形成できることを見出したのである。
ここで、Ｒｅの拡散薄層とは、ＷＣ粒子の表面から、該ＷＣ粒子の粒径の１〜１０％の深さ領域にわたって固溶Ｒｅ含有量が０．２〜７質量％であるＲｅの拡散領域であり、Ｒｅの拡散薄層以外の領域、即ち、ＷＣ粒子の内部側では平均固溶Ｒｅ含有量は０．２質量％未満となっている。
そして、ＷＣ粒子表面に上記Ｒｅの拡散薄層が形成された焼結組織を有するＷＣ基超硬合金から作製されたＷＣ基超硬工具（以下、本発明超硬工具という）を用いて切削加工を行ったところ、高熱発生を伴うＮｉ基合金、Ｃｏ基合金等の耐熱合金の切削加工において、切刃部の過熱が抑制されるとともに、すぐれた耐欠損性、耐熱塑性変形性を発揮し、その結果、チッピング、偏摩耗等の発生を生じることなく長期の使用に亘ってすぐれた切削性能を発揮することを見出したのである。
【０００８】
この発明は、上記の知見に基づいてなされたものであって、
「（１）  結合相成分としてＣｏを含有し、残部が硬質相成分としてのＷＣおよび不可避不純物からなるＷＣ基超硬合金を工具基体とするＷＣ基超硬合金製切削工具において、
結合相成分であるＣｏの含有量は４〜１２質量％であり、また、結合相中にはＲｅが固溶しており、結合相中の平均Ｒｅ含有量は３〜２０質量％であり、さらに、硬質相を構成するＷＣ粒子表面には、Ｒｅの拡散薄層が形成されていることを特徴とするＷＣ基超硬合金製切削工具。
（２）  上記Ｒｅの拡散薄層は、ＷＣ粒子の表面から、該ＷＣ粒子の粒径の１〜１０％の深さ領域にわたって形成され、かつ、該深さ領域における固溶Ｒｅ含有量は０．２〜７質量％であり、一方、ＷＣ粒子の内部側では、固溶Ｒｅ含有量は０．２質量％未満であることを特徴とする前記（１）に記載のＷＣ基超硬合金製切削工具。
（３）  上記ＷＣ基超硬合金製切削工具基体が、さらに、ＶＣ、Ｃｒ３Ｃ２、ＴｉＣ、ＴａＣ、ＮｂＣのうちから選ばれる１種または２種以上を合計で０．１〜２質量％含有することを特徴とする前記（１）または（２）に記載のＷＣ基超硬合金製切削工具。
（４）  前記（１）乃至（３）のいずれかに記載のＷＣ基超硬合金製切削工具の表面に、硬質被覆層を蒸着形成してなる表面被覆ＷＣ基超硬合金製切削工具。」
に特徴を有するものである。
【０００９】
この発明のＷＣ基超硬工具について、以下に詳細に説明する。
この発明のＷＣ基超硬工具は、ＷＣ粉末、Ｃｏ粉末に加えてＲｅ粉末を配合し、さらに、必要に応じて、ＶＣ粉末、Ｃｒ３Ｃ２粉末、ＴｉＣ粉末、ＴａＣ粉末、ＮｂＣ粉末を所定割合になるように配合した原料粉末を、湿式ボールミル中で混合し、所定形状にプレス成形したのち、この圧粉成形体を、１〜１５Ｐａの真空中で、１３８０〜１５００℃の範囲内の所定の温度にて液相焼結し、次いで、例えばＡｒガスを導入して３〜１５ＭＰａとした加圧雰囲気中で熱間静水圧プレス（ＨＩＰ）成形し、その後、雰囲気圧を維持したままで、少なくとも１１５０℃までを１℃／ｍｉｎ以下の冷却速度で徐冷することによって製造することができる。
ここで、焼結条件として、その雰囲気を１〜１５Ｐａの真空中と定めたのは、ＷＣの脱炭素及び結合相の酸化を防止するという理由であり、また、１３８０〜１５００℃の範囲内の温度での液相焼結と定めたのは、結合相中にＲｅを均一に固溶させるためという理由である。
さらに、ＨＩＰ後の冷却条件として、少なくとも１１５０℃までを１℃／ｍｉｎ以下の冷却速度で徐冷としたのは、ＷＣ粒の表面にＲｅを強制固溶させるためという理由による。
そして、上記の製造工程で作製した本発明ＷＣ基超硬工具は、結合相中に３〜２０質量％のＲｅが固溶されているとともに、ＷＣ粒子の表面から、該ＷＣ粒子の粒径の１〜１０％の深さ領域にわたって、固溶Ｒｅ含有量が０．２〜７質量％であるＲｅの拡散薄層が形成され、また、該拡散薄層の内側、即ち、ＷＣ粒子の内部側では固溶Ｒｅ含有量は０．２質量％未満となっている。
そして、このような組織が形成された本発明ＷＣ基超硬工具は、ＲｅがＷＣ粒子表面のみに存在することから、ＷＣ粒子の熱伝導性を大きく低下させることはなく、また、結合相中にＲｅが固溶されていることから結合相の高温硬さが向上し、さらに、ＷＣ表面に形成されている拡散薄層によって、ＷＣ粒子と結合相との密着強度が高められる。
【００１０】
本発明ＷＣ基超硬工具において結合相を構成するＣｏ成分は、その含有量が４質量％未満では、ＷＣ基超硬合金の緻密化が十分になされず、一方、結合相の含有割合が１２質量％を越えると、ＷＣ基超硬合金の硬度が低下し、Ｎｉ基合金、Ｃｏ基合金等の耐熱合金の切削加工において耐摩耗性が低下傾向を示すようになることから、本発明ＷＣ基超硬合金焼結体における結合相の含有割合は４〜１２質量％と定めた。
【００１１】
また、本発明で、ＷＣ粉末、Ｃｏ粉末とともに配合するＲｅ粉末は結合相を構成するＣｏに大部分が（３〜２０質量％）固溶し、一部がＷＣ粒子表面領域に拡散し、拡散薄層を形成するが、Ｃｏに固溶するＲｅ含有量（Ｒｅ／（Ｃｏ＋Ｒｅ））が３質量％未満であると、ＷＣ粒と結合相の密着性向上効果及び結合相の硬さ向上効果が不十分であり、一方、Ｃｏに固溶するＲｅ含有量（Ｒｅ／（Ｃｏ＋Ｒｅ））が２０質量％を超えると、結合相の靭性が著しく低下するため欠損を発生しやすくなることから、Ｃｏに固溶するＲｅ含有量（Ｒｅ／（Ｃｏ＋Ｒｅ））は３〜２０質量％と定めた。
【００１２】
また、本発明では、ＷＣ粒子表面にＲｅの拡散薄層を形成し、該拡散薄層については、ＷＣ粒子の粒径の１〜１０％の深さ領域にわたって形成され、かつ、深さ領域における固溶Ｒｅ含有量は０．２〜７質量％であるとしているが、ＷＣ粒子の粒径の１〜１０％の深さ領域における固溶Ｒｅ含有量が０．２質量％未満では、ＷＣ粒と結合相の密着性向上効果が得られず、一方、固溶Ｒｅ含有量が７質量％を超えるようになると、ＷＣ粒子の熱伝導性が著しく低下するため切れ刃が過熱されやすくなり、その結果、熱塑性変形が発生しやすくなることから、拡散薄層、即ち、ＷＣ粒子の粒径の１〜１０％の深さ領域における固溶Ｒｅ含有量は０．２〜７質量％と定めた。
なお、「ＷＣ粒子の粒径の１〜１０％の深さ領域」を別の表現で定義すれば、走査型電子顕微鏡（ＳＥＭ）で観察されたＷＣ粒子を、同一面積の円形に近似した時の直径をＷＣ粒径とした場合に、ＷＣ粒の表面から該ＷＣ粒径の１〜１０％の深さ領域ということになる。
【００１３】
本発明ＷＣ基超硬工具では、ＶＣ、Ｃｒ３Ｃ２、ＴｉＣ、ＴａＣ、ＮｂＣのうちから選ばれる１種または２種以上の成分を含有することができる。  
ＶＣ、Ｃｒ３Ｃ２、ＴｉＣ、ＴａＣ、ＮｂＣのうちから選ばれる１種または２種以上の成分は、いずれも、焼結時のＷＣの粒成長を抑制する作用があるが、その合計含有量が０．１質量％未満では、粒成長抑制作用が小さく、一方、２質量％を越えて含有すると複合炭化物相が析出し、硬度が低下傾向を示すようになるので、ＶＣ、Ｃｒ３Ｃ２、ＴｉＣ、ＴａＣ、ＮｂＣのうちから選ばれる１種または２種以上の成分の含有量は、その合計量で０．１〜２質量％と定めた。
【００１４】
また、本発明ＷＣ基超硬工具は、これをそのまま切削工具として用いることができるが、その表面に硬質被覆層を蒸着形成することによって、一段と耐欠損性、耐熱塑性変形性の向上を図ることができ、工具寿命の一層の延命化を図ることができるのである。
ここで、上記硬質被覆層とは、例えば、「周期律表のＩＶａ族元素、Ｖａ族元素、ＶＩａ族元素、Ａｌ、ＢおよびＳｉからなる群から選ばれる少なくとも１種の元素と、炭素、窒素および酸素からなる群から選ばれる少なくとも１種の元素とを含む化合物」からなり、また、より具体的には、例えば、Ｔｉの炭化物、窒化物、炭窒化物、ＴｉとＡｌの複合窒化物、ＡｌとＣｒの複合窒化物、ＴｉとＳｉの複合窒化物、ＴｉとＡｌとＳｉの複合窒化物のうちから選ばれる１種の単層または２種以上の複層からなる。
【発明の効果】
【００１５】
この発明のＷＣ基超硬工具、表面被覆ＷＣ基超硬工具は、これを構成するＷＣ基超硬合金の結合相中にＲｅが固溶し高温硬さを高めるとともに、硬質相を構成するＷＣ粒子表面にＲｅの拡散薄層が形成されていることにより、ＷＣ粒子の有する熱伝導率を低下させることなく、さらに、結合相と硬質相との密着強度を高めることから、耐欠損性及び耐熱塑性変形性に優れ、切刃部が局部的に高温に曝されるＮｉ基合金、Ｃｏ基合金等の耐熱合金等の切削加工に用いた場合でも、欠損、偏摩耗等の発生を生じることなく長期の使用に亘ってすぐれた切削性能を発揮するものである。
【図面の簡単な説明】
【００１６】
【図１】本発明ＷＣ基超硬工具における焼結体組織の模式図を示す。
【図２】従来ＷＣ基超硬工具（従来超硬工具１）における焼結体組織の模式図を示す。
【図３】他の従来ＷＣ基超硬工具（従来超硬工具２）における焼結体組織の模式図を示す。
【発明を実施するための形態】
【００１７】
つぎに、この発明の切削工具を実施例により具体的に説明する。
【実施例１】
【００１８】
（ａ）原料粉末として、いずれも０．５〜５μｍの平均粒径を有する、Ｃｏ粉末、Ｒｅ粉末、ＶＣ粉末、Ｃｒ３Ｃ２粉末、ＴｉＣ粉末、ＴａＣ粉末、ＮｂＣ粉末、ＷＣ粉末を用意し、これら原料粉末を、表１に示される配合組成に配合し、さらにワックスを加えてボールミルで７２時間湿式混合し、減圧乾燥した後、１００ＭＰａの圧力で８〜２６ｍｍの範囲内の所定の直径を有する丸棒圧粉体をプレス成形し、
（ｂ）これらの圧粉成形体を、１．３Ｐａの真空中で表１に示される焼結温度で１時間保持し、次いで、炉内にＡｒガスを導入して６ＭＰａの加圧雰囲気とするとともにさらに１時間保持し、次いで、圧力を保持したまま１１５０℃までを１℃／ｍｉｎの冷却速度で徐冷するとともに、その後は室温にまで炉冷し、
（ｃ）得られた所定直径の丸棒焼結体を、所定寸法となるように加工して、表２に示す切れ刃部寸法となるように加工して、６枚刃スクエアエンドミルからなる表４に示す本発明ＷＣ基超硬合金製切削工具（本発明超硬工具という）１〜１０を作製した。
なお、本発明超硬工具３，６，１０については、工具基体表面に、アークイオンプレーティング装置を用いて、表３に示されるとおりの組成および平均膜厚の硬質被覆層を蒸着形成することにより、本発明表面被覆ＷＣ基超硬合金製切削工具を作製した。
【００１９】
また、比較の目的で、表１に示される配合組成となるように原料粉末を配合し、本発明超硬工具１〜１０と同様な工程により、表２に示す切れ刃部寸法となるように加工して、６枚刃スクエアエンドミルからなる表４に示す比較例ＷＣ基超硬合金製切削工具（比較例超硬工具という）１１〜１８を作製した。
なお、比較例超硬工具１２，１５，１８については、工具基体表面に、アークイオンプレーティング装置を用いて、表３に示されるとおりの組成および平均膜厚の硬質被覆層を蒸着形成することにより、比較例表面被覆ＷＣ基超硬合金製切削工具を作製した。
【００２０】
さらに、参考のために、表１に示される配合組成となるように原料粉末を配合し、本発明超硬工具１〜１０と同様な工程により、表２に示す切れ刃部寸法となるように加工して、６枚刃スクエアエンドミルからなる表４に示す参考例ＷＣ基超硬合金製切削工具（比較例超硬工具という）１９、２０を作製した。
なお、参考例超硬工具２０については、工具基体表面に、アークイオンプレーティング装置を用いて、表３に示されるとおりの組成および平均膜厚の硬質被覆層を蒸着形成することにより、参考例表面被覆ＷＣ基超硬合金製切削工具を作製した。
【００２１】
上記本発明超硬工具１〜１０および参考例超硬工具１９、２０について、走査型電子顕微鏡（ＳＥＭ）にて観察し、画像解析によりＷＣ粒の面積を測定し、さらに該ＷＣを同一面積の円形に近似した時の直径を算出した。また、エネルギー分散型Ｘ線分析装置（ＥＤＳ）を備えた透過型電子顕微鏡（ＴＥＭ）を用い、ＷＣ粒と結合相の界面からＷＣ粒の内部に向かって、２ｎｍ毎に点分析を行い、ＷＣ粒子表面に形成されたＲｅ拡散薄層における固溶Ｒｅ含有量、ＷＣ粒子の粒径に占めるＲｅ拡散薄層（Ｒｅ含有量が０．２〜７質量％である領域）の厚さ比（％）を測定した。
表５には、ＷＣ粒子１０個の測定結果の各平均値を示した。
本発明超硬工具１〜１０はいずれも、ＷＣ粒子表面にＲｅの拡散薄層が形成されており、該拡散薄層における固溶Ｒｅ含有量は０．２〜７質量％の範囲内であった。
図１には、一例として、本発明超硬工具３の焼結体組織の模式図を示す。
これに対して、参考例超硬工具１９、２０は、Ｒｅ粉末の配合量が多かったため、Ｒｅ拡散薄層が形成されたものの、該拡散薄層における固溶Ｒｅ含有量は、本発明で規定する量を超えるものであり、さらに、拡散薄層の厚さ（ＷＣ粒子表面からのＲｅ固溶範囲）も、ＷＣ粒子の粒径の２２〜３７％の深さ領域にまでわたっており、ＷＣ粒子内部側（例えば、ＷＣ粒子の粒径の１０％を超え３０％の深さ領域）において、平均固溶Ｒｅ含有量は、３．６８質量％（参考例超硬工具１９）、６．２１質量％（参考例超硬工具２０）という高い値を示した。
【００２２】
【表１】
2011235410.tif 000003
【００２３】
【表２】
2011235410.tif 000004
【００２４】
【表３】
2011235410.tif 000005
【００２５】
【表４】
2011235410.tif 000006
【００２６】
【表５】
2011235410.tif 000007
【００２７】
つぎに、上記本発明超硬工具１〜１０、比較例超硬工具１１〜１８および参考例超硬工具１９，２０について、
Ｎｉ基合金耐熱合金（Ｃｒ：１８．５％，Ｍｏ：３．０％，Ａｌ：０．５％，Ｎｂ＋Ｔａ：５．１％，残部：Ｎｉおよび不可避不純物）の角材を被削材として、表２に示す各種条件で切削加工試験を行い、外周刃の先端部における逃げ面摩耗幅が使用目安の値に至るまでの切削長を測定した。
また、切削加工試験後の切れ刃の摩耗状況について、これを観察した。
この測定結果、観察結果を表４に示した。
【００２８】
表４、表５に示される結果から、本発明超硬工具１〜１０は、ＷＣ基超硬合金焼結体の結合相が、３〜２０質量％の固溶Ｒｅを含有し、また、硬質相のＷＣ粒子表面にＲｅの拡散薄層が形成され、かつ、該拡散薄層における固溶Ｒｅ含有量が０．２〜５質量％であって、熱伝導性の低下を招くことなく、高温硬さが向上し、また、結合相と硬質相の密着強度も高くなり、高温硬さに優れ、かつ、耐熱塑性変形性にも優れることから、切刃部が局部的に高温に曝されるＮｉ基合金、Ｃｏ基合金等の耐熱合金の切削加工に用いた場合でも、欠損、偏摩耗等を発生することなく長期の使用に亘ってすぐれた耐摩耗性を発揮する。
これに対して、比較例超硬工具１１〜１８、参考例超硬工具１９、２０においては、切刃部が局部的に高温に曝されるＮｉ基合金、Ｃｏ基合金等の耐熱合金の切削加工に用いた場合には、切刃部の欠損が発生し、また、耐摩耗性にも劣り、比較的短時間で使用寿命に至ることが明らかである。
【実施例２】
【００２９】
（ａ）原料粉末として、いずれも０．５〜５μｍの平均粒径を有する、Ｃｏ粉末、Ｒｅ粉末、ＶＣ粉末、Ｃｒ３Ｃ２粉末、ＴｉＣ粉末、ＴａＣ粉末、ＮｂＣ粉末、ＷＣ粉末を用意し、これら原料粉末を、表６に示される配合組成に配合し、さらにワックスを加えてボールミルで７２時間湿式混合し、減圧乾燥した後、１００ＭＰａの圧力で所定形状にプレス成形し、
（ｂ）これらの圧粉成形体を、１．３Ｐａの真空中で表６に示される焼結温度で１時間保持し、次いで、炉内にＡｒガスを導入して６ＭＰａの加圧雰囲気とするとともにさらに１時間保持し、次いで、圧力を保持したまま１１５０℃までを１℃／ｍｉｎの冷却速度で徐冷するとともに、その後は炉冷し、
（ｃ）得られた焼結体を、所定寸法となるように加工
して、ＡＰＭＴ１６０４ＰＤＥＲのインサート形状をもった本発明超硬工具２１〜２８を作製した。
なお、本発明超硬工具２１，２３，２６，２８については、工具基体表面に、アークイオンプレーティング装置を用いて、表３に示されるとおりの組成および平均膜厚の硬質被覆層を蒸着形成することにより、表７に示す本発明表面被覆ＷＣ基超硬合金製切削工具を作製した。
【００３０】
また、比較の目的で、表６に示される配合組成となるように原料粉末を配合し、本発明超硬工具２１〜２８と同様にして、ＡＰＭＴ１６０４ＰＤＥＲのインサート形状をもった比較例超硬工具３１〜３７を作製した。
なお、比較例超硬工具３１，３３，３６については、工具基体表面に、アークイオンプレーティング装置を用いて、表３に示されるとおりの組成および平均膜厚の硬質被覆層を蒸着形成することにより、比較例表面被覆ＷＣ基超硬合金製切削工具を作製した。
【００３１】
上記本発明超硬工具２１〜２８について、実施例１の場合と同様に、ＴＥＭ−ＥＤＳによる点分析を行い、焼結組織の結合相中のＲｅ固溶量、ＷＣ粒子の平均粒径、ＷＣ粒子表面に形成されたＲｅ拡散薄層における固溶Ｒｅ含有量、ＷＣ粒子の平均粒径に占めるＲｅ拡散薄層の厚さ比（％）を測定した。
表８には、ＷＣ粒子１０個の測定結果の各平均値を示した。
本発明超硬工具２１〜２８はいずれも、ＷＣ粒子表面にＲｅの拡散薄層が形成されており、該拡散薄層における固溶Ｒｅ含有量は０．２〜７質量％の範囲内であった。
【００３２】
【表６】
2011235410.tif 000008
【００３３】
【表７】
2011235410.tif 000009
【００３４】
【表８】
2011235410.tif 000010
【００３５】
つぎに、上記本発明超硬工具２１〜２８および比較例超硬工具３１〜３７のそれぞれを、直径３２ｍｍの合金鋼製のカッターにねじ止め固定し、以下の条件で切削加工試験を行った。
被削材      ：Ｎｉ基合金耐熱合金（Ｃｒ：１８．５％，Ｍｏ：３．０％，Ａｌ：０．５％，Ｎｂ＋Ｔａ：５．１％，残部：Ｎｉおよび不可避不純物）の角材、
切削速度    ：  ４０ｍ／ｍｉｎ、
軸歩行切込み：  ５．０ｍｍ、
径方向切込み：  １．０ｍｍ、
送り        ：  ０．１５ｍｍ／刃
上記切削加工試験において、逃げ面摩耗幅が０．２ｍｍに達するまでの切削長を測定し、また、切削加工試験後の切れ刃の摩耗状況を観察した。
この測定結果、観察結果を表７に示した。
【００３６】
表７、表８に示される結果から、本発明超硬工具２１〜２８は、ＷＣ基超硬合金焼結体の結合相が、３〜２０質量％の固溶Ｒｅを含有し、また、硬質相のＷＣ粒子表面にＲｅの拡散薄層が形成され、かつ、該拡散薄層における固溶Ｒｅ含有量が０．２〜７質量％であって、熱伝導性の低下を招くことなく、高温硬さが向上し、また、結合相と硬質相の密着強度も高くなり、耐欠損性に優れ、かつ、耐熱塑性変形性にも優れることから、切刃部が局部的に高温に曝されるＮｉ基合金、Ｃｏ基合金等の耐熱合金の切削加工に用いた場合でも、欠損、偏摩耗等を発生することなく長期の使用に亘ってすぐれた耐摩耗性を発揮する。
これに対して、比較例超硬工具３１〜３７は、切刃部が局部的に高温に曝されるＮｉ基合金、Ｃｏ基合金等の耐熱合金の切削加工に用いた場合には、切刃部の欠損が発生し、比較的短時間で使用寿命に至ることが明らかである。
【産業上の利用可能性】
【００３７】
この発明のＷＣ基超硬合金製切削工具、表面被覆ＷＣ基超硬合金製切削工具は、Ｎｉ基合金、Ｃｏ基合金等の耐熱合金の切削加工ばかりでなく、各種の鋼や鋳鉄などの通常の条件での切削加工にも勿論適用可能であり、長期の使用に亘ってすぐれた切削性能を発揮し、切削加工の省力化および省エネ化、さらに低コスト化に適うものである。
【図１】
2011235410.tif 000011
【図２】
2011235410.tif 000012
【図３】
2011235410.tif 000013